(57)【特許請求の範囲】
【請求項１】
一般式
Ｐｂ〔ＺｒA ＴｉB ( Ｚｎ1/3 Ｎｂ2/3) C (Ｍｎ1/2 Ｗ1/2)D 〕Ｏ3 
で表され、Ａ／Ｂ＝０．９２〜１．１３、Ｃ＞０、Ｄ＝０．０２〜０．０８、Ａ＋Ｂ＋Ｃ＋Ｄ＝１である組成物を主成分とすることを特徴とする圧電磁器組成物。
【請求項２】
副成分としてＭｎを２モル％以下の範囲で含有する請求項１記載の圧電磁器組成物。
【請求項３】
請求項１または請求項２記載の圧電磁器組成物からなる圧電トランス。
【請求項４】
請求項１または請求項２記載の圧電磁器組成物を板状に成形して、その表面に入力電極と出力電極を形成してなる圧電トランス。
【発明の詳細な説明】
【０００１】
【発明の属する技術分野】
本発明は、圧電磁器組成物、特に圧電トランス素子として好適に使用されるＰＺＴ系の圧電磁器組成物に関する。また、このような圧電磁器組成物を用いた圧電トランスに関する。
【０００２】
【従来の技術】
圧電磁器組成物を応用した圧電トランスは、巻線を用いた電磁トランスに比べて小型にできる、効率が高い、不燃性であるといった長所があり、近年、液晶ディスプレイ用のバックライト等に用いられる冷陰極管点灯用のインバータをはじめ、種々の用途への利用が検討されている。この圧電トランス用としてはＰＺＴ系の圧電磁器組成物が広く用いられており、高い昇圧比と効率を得るという観点から、これまでに多くのＰＺＴ系圧電磁器組成物が提案されている。
【０００３】
一方、構造面においても様々な検討がなされており、昇圧比を高くするために圧電磁器組成物を積層した構造の圧電トランスが注目されている。しかしながら、積層型の圧電トランスでは、層状に重ねた圧電磁器組成物の各層間に内部電極が設けられ、内部電極に高い耐熱性が要求されるために、高価な白金電極を使用しなければならないという不具合があった。すなわち、上記構成では、内部電極の形成後に圧電磁器組成物を焼成することから、内部電極の耐熱温度を圧電磁器組成物の焼成温度以上とする必要があるが、これまで知られているＰＺＴ系圧電磁器組成物は、焼成温度が１２００℃以上であり、安価であるものの耐熱温度が低い従来のＡｇ系電極を使用することができず、コストが上昇する問題があった。
【０００４】
【発明が解決しようとする課題】
そこで、本発明は、従来より低い温度で焼成が可能であり、かつ高い昇圧比、効率を示すＰＺＴ系の圧電磁器組成物を提供することを目的とするものである。
【０００５】
【課題を解決するための手段】
本発明は上記課題を解決するためになされたもので、請求項１の圧電磁器組成物は、一般式
Ｐｂ〔ＺｒA ＴｉB ( Ｚｎ1/3 Ｎｂ2/3) C (Ｍｎ1/2 Ｗ1/2)D 〕Ｏ3 
で表され、Ａ／Ｂ＝０．９２〜１．１３、Ｃ＞０、Ｄ＝０．０２〜０．０８、Ａ＋Ｂ＋Ｃ＋Ｄ＝１である組成物を主成分とすることを特徴とする。
【０００６】
上記組成を有する圧電磁器組成物は、焼成温度が１１００℃以下であり、昇圧比、効率も従来とほぼ同等である。従って、例えば、耐熱温度が約１１００℃程度であり、比較的安価なＡｇ−Ｐｄ電極を内部電極材として用いることで、圧電磁器組成物を積層した積層型の圧電トランスを、低いコストで製作することができる。しかも、圧電トランスとしての特性にも優れている。
【０００８】
請求項２の圧電磁器組成物は、主成分である上記請求項１、請求項２の組成物に加えて、さらに副成分としてＭｎを２モル％以下の範囲で含有する。副成分として少量のＭｎを添加することで特性が向上する。
【０００９】
請求項３の圧電トランスは、これら請求項１または請求項２の圧電磁器組成物からなる。具体的には、請求項４のようにこれら圧電磁器組成物を板状に成形し、その表面に入力電極と出力電極を形成してなる。上記請求項１ないし請求項３の圧電磁器組成物を用いることで、製作コストが低く、優れた性能を有する圧電トランスを実現することができ、特に積層型とした場合にその効果が高い。
【００１０】
【発明の実施の形態】
以下、本発明を詳細に説明する。本発明の圧電磁器組成物は、一般式（１）
Ｐｂ〔ＺｒA ＴｉB ( Ｚｎ1/3 Ｎｂ2/3) C (Ｍｎ1/2 Ｗ1/2)D 〕Ｏ3 …（１）
で表される組成物を主成分とする。式中、Ａ、Ｂ、Ｃ、Ｄは、Ａ／Ｂ＝０．９２〜１．１３、Ｃ＞０、Ｄ＝０．０２〜０．０８、Ａ＋Ｂ＋Ｃ＋Ｄ＝１となる範囲で、所望の圧電トランス性能、焼成温度が得られるように、適宜、選択することができる。ＺｒとＴｉの比（Ａ／Ｂ）は、圧電トランス性能に影響し、これを上記範囲とすることで、昇圧比、効率をともに高くすることができる。Ｍｎ、Ｗは焼成温度を下げる作用を有し、Ｄが０．０２以上、０．０８以下の範囲で、特性を低下させることなく焼成温度を１１００℃以下に下げることができる。Ｚｎ、Ｎｂは特性を安定化する作用を有するが、Ｃが大きくなると焼成温度が上昇する傾向にあるため、Ｃ＞０の範囲で、所望の特性、焼成温度となるように適宜、設定すればよい。より好ましくは、Ｃが０．０３以下となるようにするのがよく、焼成温度への影響が小さい。
【００１１】
また、Ｃ＝０として、Ｚｎ、Ｎｂを含有しない組成とすることもでき、十分な圧電トランス性能と低い焼成温度を有する圧電磁器組成物が得られる。この場合の組成物は、一般式（２）
Ｐｂ〔ＺｒA ＴｉB ( Ｍｎ1/2 Ｗ1/2)D 〕Ｏ3 …（２）
で表され、Ａ／Ｂ＝０．９２〜１．１３、Ｄ＝０．０２〜０．０８、Ａ＋Ｂ＋Ｄ＝１の範囲で、圧電トランス性能と低い焼成温度とを両立することができる。
【００１２】
主成分である上記一般式（１）、（２）の組成物に対して、副成分としてＭｎを２モル％以下の範囲で含有することができる。Ｍｎを過剰に添加することにより、昇圧比を高くすることができる。ただし、Ｍｎの添加量が多くなると逆に特性が低下するので２モル％を越えないようにするのがよい。
【００１３】
図１、２は、上記組成を有する本発明の圧電磁器組成物を用いた積層型の圧電トランスの一例を示すものである。図１のように、圧電トランスは、平板状に成形した圧電磁器組成物を積層してなる積層体１の表面に入力電極２、３および出力電極５を形成してなる。入力電極２、３は、積層体１の左半部上下表面にそれぞれ形成され、同様にして、積層体１の右端面には出力電極５が形成されている。これら入力電極２、３および出力電極５は、通常、Ａｇ電極よりなる。積層体１の各層間には、Ａｇ−Ｐｄ電極よりなる内部電極４が形成されており、図２に示すように、圧電磁器組成物を平板状に成形した圧電トランス素体１１の左半部上面に、交互に＋電極、−電極となるように形成される。この際、＋電極は図２の左端縁の手前側のエッジ部を、−電極は後方側のエッジ部を、それぞれ三角形に切り欠いてあり、積層後に積層体１の左端両エッジ部の表面を覆うように形成される＋電極ないし−電極のいずれか一方に接続されるようになしてある。内部電極としては、耐熱温度が約１１００℃程度であり、比較的安価であるＡｇ−Ｐｄ電極が好適に使用される。
【００１４】
上記構成の圧電トランスを製作する場合、圧電トランス素体１１の原料としては、ＰｂＯ、ＴｉＯ2 、ＺｒＯ2 、ＭｎＯ、ＷＯ3 、ＺｎＯ2 、Ｎｂ2 Ｏ5 等、圧電磁器組成物を構成する成分元素の酸化物あるいは炭酸塩の粉末が使用される。そして、これら原料粉末を所望の組成となるように秤量し、分散剤、水等を加えて湿式混合し、乾燥、仮焼した後、粉砕する。粉砕物にバインダー等を加えたものを、平板状の圧電トランス素体１１形状に成形した後、各圧電トランス素体１１の左半部上面に内部電極４となるＡｇ−Ｐｄペーストを塗布し、積層する。さらに最上層にＡｇ−Ｐｄペーストを塗布しない圧電トランス素体１１を積層して積層体１とする。これを焼成した後、積層体１の左半部上下表面に入力電極２、３を、右端面に出力電極５を、それぞれＡｇペーストの焼き付けにより形成する。また、積層体１の左端両エッジ部にも、同様にして内部電極４が接続される＋電極、−電極を形成し、さらに、分極処理を行って、圧電トランスとする。
【００１５】
なお、内部電極４として使用されるＡｇ−Ｐｄ電極は、一般に、Ａｇの含有量が多くほど低コストであり、Ｐｄの含有量が多いほど耐熱温度が高くなり、通常、ＡｇとＰｄの比が７：３のものが、約１１００℃の耐熱温度を示し、比較的安価であるため、好適に使用される。ただし、本発明の圧電磁器組成物の焼成温度は、通常、約１１００℃〜９５０℃の範囲にあり、組成によっては焼成温度が１１００℃より低くなるため、これに応じてＰｄの含有量を小さくし、さらにコスト低減を図ることもできる。
【００１６】
【実施例】
（実施例１〜１６、比較例１〜５）
一般式
Ｐｂ〔ＺｒA ＴｉB ( Ｚｎ1/3 Ｎｂ2/3) C (Ｍｎ1/2 Ｗ1/2)D 〕Ｏ3 
で表され、Ａ／Ｂ＝０．９０〜１．１５、Ｄ＝０〜０．１０、Ａ＋Ｂ＋Ｃ＋Ｄ＝１の範囲で、表１のように組成を変えた種々の圧電磁器組成物を用いて、特性評価用のローゼン型圧電トランス素子を試作した。圧電トランス素子は、図１に示すように、長さ４８ｍｍ、幅７．２ｍｍ、厚み２．２ｍｍの圧電磁器組成物の焼結体の左半部上下面に入力電極を、右端面に出力電極を形成したもので、以下にその製造方法を示す。
【００１７】
原料粉末として、ＰｂＯ、ＴｉＯ2 、ＺｒＯ2 、ＭｎＯ、ＷＯ3 、ＺｎＯ2 、Ｎｂ2 Ｏ5 等を、表１の組成となるように秤量した。樹脂製ポット中に原料粉末、ジルコニアボール、水、分散剤を入れ、２４時間湿式混合し、混合物を１２０℃で乾燥させた後、ルツボ中で８５０℃、２時間仮焼を行った。樹脂製ポット中に仮焼粉末、ジルコニアボール、水、分散剤を入れて２４時間湿式粉砕し、粉砕物を１２０℃で乾燥させた後、乾燥粉末に１０％ポリビニルアルコール水溶液を５重量％添加し、造粒した。これを油圧プレス（圧力：５００ｋｇｆ／ｃｍ2 ）を用いて平板状の圧電トランス形状に成形した後、ルツボ中で９００〜１３００℃の温度範囲で２時間焼成し、最も高い密度が得られる温度を焼成温度として、この温度で焼成したものを評価用の焼結体とした。
【００１８】
得られた焼結体を長さ４８ｍｍ、幅７．２ｍｍ、厚み２．２ｍｍに研削し、所定の電極形成位置にＡｇペーストを塗布した後、７００℃で焼き付けを行った。１５０℃に加熱した絶縁油中で、１．５ｋＶ／ｍｍの直流電圧を３０分加え、図に示すように長さ方向および厚み方向の分極処理を行って、評価用の圧電トランス素子とした。なお、図中、矢印は分極方向を示す。
【００１９】
図２は圧電トランス素子評価用の回路構成を示す図である。入力電極には発振器が設置されており、この回路構成において、発振器から圧電トランス素体の機械的共振モード（λモード）と同期する周波数（６０〜７０ｋＨｚ）の高周波電圧を入力する。このときの電圧、電流および位相差を測定し、入力電圧、入力電力を算出した。一方、出力電極の先には負荷抵抗として１００ｋΩを抵抗と、これに流れる電流を測定するための１００Ωの抵抗が直列に接続されている。この電流測定用の抵抗に発生する電圧を測定し、この電流値より出力電圧、出力電力を算出した。この時の入力電圧と出力電圧の比から昇圧比を（昇圧比＝出力電圧／入力電圧）、入力電力と出力電力の比から効率を算出し（効率＝（出力電力／入力電力）×１００）、結果を表１、表２に併記した。
【００２０】
表１、表２において実施例１〜６の結果より、Ｚｒ／Ｔｉ比（＝Ａ／Ｂ比）が０．９２〜１．１３の範囲にある組成物は、昇圧比、効率とも、この範囲外の組成物（比較例１、２）に比べ、高い値を示すことがわかる。また、実施例７〜１０と比較例３、４との比較から、Ｄ＞０．０２とすることによって焼成温度を１１００℃以下に下げることができるが、Ｄ＞０．０８となると特性を低下させることがわかり、さらには高温での特性低下も著しくなる。実施例１１〜１３においては、Ｍｎを過剰添加することにより、Ｍｎを添加しない場合（実施例８）より高い特性を示すが、Ｍｎの添加量が２モル％より多くなると（比較例５）、逆に特性が低下する。実施例１４〜１６より、Ｃ＞０としても特性の高い組成物が得られ、焼成温度が上がる傾向にあるが、０〜０．０３の範囲においては大きな影響は見られない。
【００２１】
以上より、上記組成を有する本発明の圧電磁器組成物は、従来より低い温度（約１１００℃〜９５０℃）で焼成でき、しかも高い昇圧比、効率を示す。よって、例えば、積層型の圧電トランスに適用した場合に、内部電極として高価な白金電極を用いる必要がなくなるため、製作コストの低減が可能であり、しかも良好な圧電トランス性能を得ることができる。
【００２２】
【表１】
0004030190.tif 000002
【００２３】
【表２】
0004030190.tif 000003
【図面の簡単な説明】
【図１】本発明の圧電磁器組成物を用いた圧電トランスの全体斜視図である。
【図２】本発明の圧電磁器組成物を用いた圧電トランスの展開図である。
【図３】本発明の実施例において作製した評価用の圧電トランス素子の全体斜視図である。
【図４】本発明の実施例における圧電トランス素子評価用の回路構成を示す図である。
【符号の説明】
１  積層体
１１  圧電トランス素体
２、３  入力電極
４  内部電極
５  出力電極
【図１】
0004030190.tif 000004
【図２】
0004030190.tif 000005
【図３】
0004030190.tif 000006
【図４】
0004030190.tif 000007